コーティングされたガラス製品であって、ソーダ石灰ガラス基材と、その上に蒸着された酸化鉄コーティングであって、主として酸化鉄をFe2O3の形で含む酸化鉄コーティングとを含み、前記コーティングされたガラス製品が、透過光及び反射光の両方に対して、-5ないし10の値aと、10ないし40の値bとを有することを特徴とするコーティングされたガラス製品。前記酸化鉄コーティングの厚さが、300ないし700Åであることを特徴とする請求項1に記載のコーティングされたガラス製品。前記酸化鉄コーティングの厚さが、400ないし650Åであることを特徴とする請求項1に記載のコーティングされたガラス製品。前記酸化鉄コーティングの厚さが、500ないし625Åであることを特徴とする請求項1に記載のコーティングされたガラス製品。透過光及び反射光の両方に対して、前記値aが-1ないし8の間にあり、前記値bが18ないし40の間にあることを特徴とする請求項1に記載のコーティングされたガラス製品。透過光に対する前記値aが0より大きいことを特徴とする請求項5に記載のコーティングされたガラス製品。前記ガラス基材の上に1以上の追加の層を更に含むことを特徴とする請求項1に記載のコーティングされたガラス製品。コーティングされたガラス製品であって、ソーダ石灰ガラス基材と、その上に蒸着された酸化鉄コーティングであって、主として酸化鉄をFe2O3の形で含む酸化鉄コーティングとを含み、前記コーティングされたガラス製品が、透過光T及び反射光Rgの両方に対して金色の発色を有し、透過光及び反射光の両方に対して、0より大きく10以下の値aと、10ないし40の値bとを有することを特徴とするコーティングされたガラス製品。従って、本発明の目的は、見た目に美しい金色の外観を有するコーティングされたガラス製品を提供することである。本発明は、ガラス製品上に酸化鉄コーティングを施す方法を定める。製品は、建築用グレイジングとして用いられるのが好ましい。上記方法には、コーティングが蒸着される表面を有する加熱ガラス基材を供給する過程が含まれる。コーティングされる表面に向けてかつその表面に沿って、フェロセン及びオキシダントが送り出され、フェロセン及びオキシダントはガラス基材の表面またはその付近で反応して酸化鉄コーティングを形成する。本発明に基づき、基材、特にガラス基材上に、酸化鉄層を蒸着する方法が提供される。酸化鉄層は、本明細書において定義されるように、鉄が通常は種々の原子価を示し、場合によっては、微量の混入物、例えば炭素を含むような酸化鉄を主として含有するコーティングである。具体的には、本発明は、フェロセンとオキシダントの組合せから酸化鉄層を大気圧化学蒸着することに関する。不活性キャリアガスは、フェロセン及びオキシダントと結合されるのが好ましい。さらに、本発明の範囲内で、溶媒と他のプリカーサとを併用することができることもあり得る。本発明で用いるのに好適なオキシダントは、元素状酸素ガスである。本発明の方法と共にフェロセンを用いると、蒸着される鉄の原子価を有意に制御して酸化鉄層を蒸着することが可能になるということが分かった。生成された層の原子価の制御は、限定されるものではないが層の色を含む層の諸物性という点から重要である。その上、本発明と共にフェロセンを用いると、より厚い酸化鉄コーティングを可能にする蒸着速度の増加がもたらされ、さらに、結果として生ずるコーティングされたガラス製品の諸物性が制御される。酸化鉄コーティングは、単独で用いられるか、または基材に塗布される追加コーティングと併用されることができる。本発明を追加層と共に用いて、建築用グレイジング用途に対して見た目に美しい金色を有する太陽光抑制低反射率製品を製造することができることが好ましい。蒸着された酸化鉄層は、主としてFe2O3の形であるのが最も好ましい。本発明の方法は、オンラインのフロートガラス製造工程において実行されるのが好ましく、そのような工程は当該分野で既知である。そのような工程の例は、非特許文献1に見つけることができ、非特許文献1は引用を以って本明細書の一部となす。本発明の好適実施形態においては、コーティングが蒸着される表面を有する加熱ガラス基材を供給する。フェロセンと、オキシダントと、好適には不活性キャリアガスとが、コーティングされる表面に向けてかつその表面に沿って送り出される。混合物をガラス基材の表面またはその付近で反応させて酸化鉄コーティングを形成する。その後、コーティングされたガラス基材を常温まで冷却する。不活性キャリアガスは、ヘリウムまたは窒素またはその組合せのいずれかであるのが好ましい。酸素ガスは本発明に用いるのに好適なオキシダントであるが、他のオキシダントが用いられることもあり、他のオキシダントの使用は可能でありかつ本発明の範囲内である。通常は、本発明に基づき、約200Å/秒以上の成長蒸着速度を達成することができる。本発明に用いられるプリカーサ混合物は、約0.1ないし約5.0の範囲にあるフェロセンの気相濃度を含むことができるのが好ましい。フェロセン濃度は、約0.3ないし約3.0の範囲にあるのが好ましく、最も好ましくは約0.6ないし約2.5である。酸素は、気相濃度で表して約1ないし約50の量で存在するのが好ましい。酸素は、約3ないし約40の範囲で存在するのが好ましく、最も好ましくは約5ないし約35である。上述したように、フェロセンを溶解するのにオプションの溶媒が用いられることがあり、それは蒸着方法によって決まる。溶媒が用いられるのであれば、溶媒の濃度は、個々のフェロセン溶液の濃度及び所望のフェロセン濃度を生じさせるのに必要な流速によって決まることになる。上述した好適な搬送方法は、オンラインのフロートガラス製造工程において、化学蒸着工程を通じて行われる。CVD工程において用いるためのプリカーサを準備するいくつかの可能な方法は、薄膜蒸発器と共に溶液搬送のみならずバブラの使用を含むことができる。そのような工程は非特許文献2カラム3の60行目などに記載されており、非特許文献2は引用を以って本明細書の一部となす。本明細書に記載の本発明の工程から製造される製品は、透過及び反射T及びRgの両方において金色になるのが好ましい。そのような製品は、以前から知られていた。というのも、既知のシリコンベースの金色製品と、実際にスパッタされた金即ち、スパッタされた元素状態で存在する金製品でさえもが、緑の透過特性を有する即ち、a<0からである。本明細書中で用いられているように、金色なる語は、約-5ないし約10の値a約-5≦a≦約10と、約10ないし約40の値b約10≦b≦約40を示す。見た目に美しい金色は、本発明の実施形態において最も好ましいものであり得るが、約-1ないし約8の値a約-1≦a≦約8と、約18ないし約40の値b約18≦b≦約40を有することができる。ここで、値a及びbは、CIELAB表色系で画定されるものである。本発明に基づいて蒸着された酸化鉄コーティングは、好ましくは約300ないし約700Åの厚さを有し、より好ましくは約400ないし約650Åの厚さを有し、最も好ましくは約500ないし約625Åの厚さを有する。上記した蒸着速度約200Å/秒以上によって、酸化鉄層の厚さを当該分野で既知のものよりも厚くすることができる。酸化鉄層は非常に吸収性があり特に青領域において、層が厚くなれば吸収する光が増えることになるから、酸化鉄層の厚さを厚くできることは有利であり得る。以前に得られたよりも厚いこれらの層は、従って、見た目がより美しい色を生み出すことができ、反射率と透過率の両方において金色を有する製品を得ることもできる。本発明に基づいて製造されるガラスの更なる利点は、コーティングされた製品が既知の酸化鉄製品よりも相対的に応力に強いようにすることができることである。具体的には、本明細書に記載のガラス製品は、焼き戻し時に、或いは曲げまたは形成後に、見た目に美しい色を保っていることができる。上記したように、本発明と併せて、本明細書に記載の酸化鉄コーティングが施された上に追加コーティングを施すことも可能である。コーティングは、酸化鉄コーティングと基材の間及び/または酸化鉄コーティングの上方に塗布されることがある。特に、低Elow‐Eコーティングを形成するのに適した他の層と共に塗布される酸化鉄コーティングを本発明に基づき施すことが可能であることを理解されたい。本発明と共に用いることができるそのような低Eコーティングの例は、非特許文献3に見つけることができ、非特許文献3は引用を以って本明細書の一部となす。例以下の例は、本発明を実行するために発明者が現在考えている最良の形態ベストモードを構成するが、本発明を更に説明及び開示するためだけに示されているものであって、本発明に制限を加えるものと解釈されるべきではない。与えられた全ての例は、実際の実験結果を示す。実験室コンベア炉上において632.2°C1170°Fで、5080mm/分200ipmインチ毎分のライン速度で蒸着を実行した。全ての例に対して、全流量は35ないし45slm標準リットル毎分であった。基材は、呼び厚さ200オングストロームのSiO2膜でコーティングされた304.8mm×1219mm12×48のソーダ石灰フロートガラスであった。表1は、バブラ装置を経由してフェロセンが搬送された例を与える。フェロセンバブラは、190°C374°Fで保持された。それぞれの表において、厚さはオングストロームで記載されている。Oは光学的に決定された厚さを示し、Pは化学エッチング及びプロファイリングによって確立された厚さを表す。厚さの値が記載されていないものについては、結果が得られなかった。ミノルタ分光光度計CM-2002を用いて反射を測定した。値は、254mm10のコーティング幅の横断方向に測定した幾つかの測定値の平均である。表2は、酢酸エチルEtOAcを溶媒として用いてフェロセンを溶液として搬送する方法を示している。薄膜蒸発器は、260°C500°Fに保たれていた。同様に、表3は、溶媒THFテトラヒドロフラン中に溶解した搬送フェロセンの有効性を示している。薄膜蒸発器は、260°C500°Fに保たれていた。表4は、工程の再現性を示している。0.2のフェロセン及び14.4の酸素を含む41.5slmの全流量で追加の17の試料を作製した。上記したように、本発明のコーティングを追加層と共に用いて最終製品に追加機能を提供することができる。このことは、本発明に基づきピルキントンPilkington社のEnergyAdvantage登録商標上に酸化鉄を蒸着することによって証明されている。得られた一体構造の諸物性を表5にまとめた。6mmの試料の日射物性及び熱的性質を計算するにあたり、3mmのガラス基材上で成長させた酸化鉄膜の諸物性を基に6mmの基材の場合を推定した。この6mmの一体構造の試料の日射熱取得率SolarHeatGainCoefficient:SHGCは0.54、冬期U値Uwinterは0.65である。第2の表面上にコーティングが施され、断熱ガスとして空気が用いられて、6mmの採光窓板ガラスを用いてIGユニット内に載置されるとき、得られたSHGCは0.47、冬期U値0.34である。上文で用いられているUファクターは、製品が熱の放出をどの程度防ぐかの尺度である。放熱速度は、窓アセンブリのUファクターで示される。Uファクター評価は、概ね0.20ないし1.20である。Uファクターが小さければ小さいほど、熱流に対する窓の抵抗は大きくなり、その断熱値は良くなる。Uファクターは、国家窓製品評価委員会NationalFenestrationRatingCouncil:NFRCが提供するエネルギー性能評価標識に含まれる。上文で用いられている日射熱取得率SHGCは、太陽光によって生じる熱を製品がどの程度遮断するかの尺度である。SHGCは、窓に入射し、直接透過及び吸収され、その後内側へ放出される入射日射の割合である。SHGCは、0から1の間の数で表される。窓のSHGCが小さければ小さいほど、その窓が透過する太陽熱は少なくなる。特許法の規定に基づき、本発明についてその好適実施形態を表すと考えられるものを説明してきた。しかし、本発明は、本発明の精神または範囲から逸脱することなく、具体的に例証及び説明されている以外の方法で実行可能であることに留意されたい。